"有機多孔質材料の細孔表面に鉄酸化物及びカルシウム化合物または、鉄酸化物とカルシウム化合物を主成分とする複合物を005~20wt担持させたことを特徴とする排水中のリン捕捉機能材料。有機多孔質材料の細孔表面に鉄酸化物又はカルシウム化合物を主成分とする複合物が担持全金属酸化物の全質量に対し0~100wtの鉄酸化物又は、カルシウム化合物であることを特徴とする請求項1に記載する排水中のリン捕捉機能材料。有機多孔質材料である竹を炭化処理した多孔質炭素材料または生竹の細孔表面に鉄酸化物及び、カルシウム化合物または、鉄酸化物とカルシウム化合物を主成分とする複合物担持させたことを特徴とする請求項1、請求項2に記載する排水中のリン捕捉機能材料請求項1、請求項2、請求項3記載の鉄酸化物とカルシウム化合物を担持した竹炭を充填した反応塔に通水するか、あるいは鉄酸化物とカルシウム化合物を担持した竹炭を網状の容器または通水性の袋に入れて排水の流路に敷設した反応層に通水することを特徴とする請求項1と請求項2、請求項3記載のリン含有排水の浄化処理方法。本発明は、上記のような従来の栄養塩類含有排水の浄化技術に比べて、簡便で低コストでの浄化処理が可能であり、従来技術の課題であった余剰汚泥の発生がなく、リンの回収再利用が可能な排水中のリン捕捉材の製造と概捕捉材を用いたリン含有排水の新規な処理方法に関するものである。本発明は、前述の課題を解決し、上記目的を達成すべく研究を行った結果、排水中に含まれるリンを除去回収できる捕捉材として、竹剤を基材に用いて炭化処理した材料の細孔部の表面に鉄酸化物を主成分とする金属酸化物及びカルシウム化合物または、それらの複合物を担持させた機能材料が優れた性能を示すことを見出し、この知見に基づいて本発明に至った。すなわち、本発明の1つは、有機多孔質材料である竹材を炭化処理した多孔質炭素材料の細孔表面に鉄酸化物を主成分とする金属酸化物及びカルシウム化合物または、それらの複合物を00520wt担持させたことを特徴とする水中のリン除去回収機能材料すなわちリン補足材の製造に関するものである。上記のリン捕捉料とリン含有排水を接触処理する方法で、排水のpHを7510に調整し、捕捉材を充填した反応塔に通水すること、また機能材料を袋に詰めて、排水の流れる流路に設置して接触処理することを特徴とする栄養塩類を含む排水のリン除去回収方法を提供するものである。本発明は、リン含有排水とリン捕捉材を接触処理することで、リンの除去が可能である。捕捉材に担持されたカルシウムは排水のpHを適したpH条件に調整することで排水中のリン酸イオンと反応して、リン酸カルシウム化合物として捕捉材表面に晶析して、排水中のリン酸イオンを除去することが出来る。また酸化鉄は排水中のリン酸イオンと反応して、リン酸鉄となり排水中のリン酸イオンは除去される。このように、酸化鉄とカルシウムを複合して担持させることで、水中のリン酸イオンを効率よく除去できる。また長期間使用して性能劣化した捕捉材は、表面に付着したリン成分が肥料として有効に働き土壌改良材としての利用が可能である。本発明の有機多孔質材料である竹材には特に制限はなく、木材や生竹、あるいは竹林の整備作業等で間伐した竹を用いることができる。生竹を用いる場合は含有水分量が多く、すでに間伐放置している竹を用いる場合は含有水分量が少なくなっているため、カルシウム化合物及び金属酸化物を担持させる操作時には、このことを考慮して条件を設定する必要がある。また、竹材は生竹や間伐放置した竹だけではなく、一度炭化処理を行っている竹炭を用いることもできる。炭化処理後の竹炭は生竹等に比べて含有水分量が非常に少なく、竹炭内部の細孔面積は非常に大きくなっているため、担持物をより効果的に担持させる事ができる。竹材の細孔部表面に金属酸化物及びカルシウム化合物または、それらの複合物を担持させる操作は、任意の大きさに破断あるいは破砕粒状化した竹材を、担持させる金属酸化物及びカルシウム化合物を所定の濃度となるように水に溶解させた溶液中に所定の時間浸漬させる操作で竹材の細孔内に浸透させた後、加熱窯に入れて加熱処理し、水分の蒸発除去と竹材の炭化処理を行う。この操作によって、炭化された竹材の細孔部表面にカルシウム及び金属の酸化物が析出担持できる。加熱操作時の吹き込み空気量と加熱温度を制御することで金属の酸化状態が異なってくる。また、炭化竹材の表面状態も微妙に変化するが、本発明の金属担持竹炭の製造には特に制限はなく生成物を使用できる。実施例1~5粒径05~10mmの炭化処理済み竹炭10gを、005~20wt硫酸鉄水酸化カルシウム混合水溶液50ml中に20時間含浸した後、固液分離し、固体部を105°Cの乾燥器中で20時間乾燥させた。その後るつぼに入れふたをした状態で900°Cの加熱窯中で1時間加熱して、炭化処理を行った。このような方法で005~20wtの担持量となるように調製した濃度の異なる5条件の金属水溶液を用い、担持量の異なる5種の捕捉材を調製した。このときの水酸化カルシウム硫酸鉄水溶液中の水酸化カルシウムと硫酸鉄の割合は1:1となるように調整した。この調製した捕捉材を内径30mm,高さ200mm,内容積140cm3のガラス製カラムに30cm3充填し反応カラムを作成した。リン濃度5mgL、カルシウム濃度50mgL、pH85~95に調整した溶液を反応カラムに、流速150cm3h、SV5h1下向流条件で通液した。通液後の処理水中の水質を測定した。実施例1~5の結果を表1に示す。比較例1~2比較例1として金属を担持していない竹炭、比較例2に活性炭を用いて実施例1~5と同様の実験を行った。その結果を表1に示す。リン除去については、CaFeを担持させたものでは、リン除去率が80以上という結果になった。また担持量が増加するにつれてリン除去能は向上していく傾向が見られた。比較例の無担持の竹炭及び、活性炭の除去率は2040程度であった。これより、CaFeを少量担持させることでリン除去性能が向上することが確認できた。実施例6~10粒径05~10mmの炭化処理済み竹炭10gを、所定の濃度に調整した水酸化カルシウム硫酸鉄混合水溶液50ml中に20時間含浸した後、るつぼに入れふたをした状態で900°Cの加熱窯中で1時間加熱して炭化処理を行った。このとき、酸化鉄の担持量が全担持量の0~100wtになるように水酸化カルシウム硫酸鉄水溶液を調整し、金属複合比の異なる5種の捕捉材を作成した。この調製した捕捉材を内径30mm,高さ200mm,内容積140cm3のガラス製カラムに30cm3充填し反応カラムを作成した。リン濃度5mgL、カルシウム濃度50mgL、pH85~95に調整した溶液を反応カラムに、流速150cm3h、SV5h1下向流条件で通液した。通液後の処理水中の水質を測定した。実施例6~10の結果を表2に示す。リン除去では、Ca100の触媒では除去率が約98で最も高い除去能を示した。またFeの複合比が多くなるにつれて、除去性能は低下していく傾向を示した。しかし、Fe100の触媒では、除去率が約86となり除去能は向上した。これらのことより、鉄酸化物及びカルシウム酸化物は、それぞれ単体で担持するほうが、リン除去能は高い結果になった。しかし、鉄とリンの反応は弱酸性側、カルシウムとリンの反応は弱アルカリ側でより効率良く進行するので複合物を担持した機能材料とすることで、広範囲のpH域に対応できる。"